【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
（Ａ）
（ａ−１）ポリ（トリメチレンテレフタレート）ホモポリマーまたはコポリマー樹脂；
（ａ−２）０．１〜４重量％の１種以上のアイオノマーポリマーまたは１種以上のアイオノマーポリマーと酸コポリマーとの組み合わせ；ならびに
（ａ−３）任意選択で、０．１〜２０重量パーセントの、前記（ａ−１）以外の熱可塑性ポリマー、滑剤、流れ調整剤、可塑剤、熱安定剤、酸化防止剤、染料、顔料、およびＵＶ安定剤からなる群より選択される１種以上の有機添加剤
を含む第１の成分を溶融ブレンドして第１の溶融ブレンドを供給する工程であって、（ａ−２）および（ａ−３）の前記重量パーセントは、（ａ−１）、（ａ−２）および（ａ−３）の総重量に基づいている、工程と、
（Ｂ）
ｂ−１）約０．５〜約５重量パーセントの、式Ｅ／Ｘ／Ｙのエチレンコポリマーからなる群より選択される１種以上のグループＢポリマー強化剤
［式中：
Ｅは、エチレンから形成されるラジカルであり；
Ｘは、
ＣＨ2＝ＣＨ（Ｒ1）−Ｃ（Ｏ）−ＯＲ2
（ここで、Ｒ1は、Ｈ、ＣＨ3またはＣ2Ｈ5であり、Ｒ2は、１個〜８個の炭素原子を有するアルキル基である）；
酢酸ビニル；およびそれらの混合物から形成される基からなる群より選択され；
Ｘは、Ｅ／Ｘ／Ｙコポリマーの０〜５０重量％を構成し；
Ｙは、一酸化炭素、二酸化硫黄、アクリロニトリル、無水マレイン酸、マレイン酸ジエステル、（メタ）アクリル酸、マレイン酸、マレイン酸モノエステル、イタコン酸、フマル酸、フマル酸モノエステルおよび以上の各酸の塩、グリシジルアクリレート、グリシジルメタクリレート、ならびにグリシジルビニルエーテルからなる群より選択されるモノマーから形成される１種以上の基であり：Ｙは、前記Ｅ／Ｘ／Ｙコポリマーの０．５〜３５重量％であり、そしてＥは、残りの重量パーセントであり、前記Ｅ／Ｘ／Ｙコポリマーの４０〜９０重量パーセントを構成するものであるが；但し、Ｙは、無水マレイン酸、（メタ）アクリル酸、マレイン酸、マレイン酸モノエステル、イタコン酸、フマル酸、フマル酸モノエステル、以上の各酸の塩、ならびにグリシジルアクリレート、グリシジルメタクリレート、およびグリシジルビニルエーテルからなる群より選択されるモノマーから形成される基を少なくとも１つ含まなければならない］；
ｂ−２）任意選択で、ポリ（トリメチレンテレフタレート）ホモポリマーまたはコポリマー樹脂、アイオノマーポリマーおよび酸コポリマーの群から選択される１種以上の樹脂；
ｂ−３）任意選択で、前記（ａ−１）以外の熱可塑性ポリマー、滑剤、流れ調整剤、可塑剤、熱安定剤、酸化防止剤、染料、顔料、およびＵＶ安定剤からなる群より選択される１種以上の有機添加剤
を含む第２の成分と、前記第１の溶融ブレンドとを溶融ブレンドして第２の溶融ブレンドを供給する工程であって、（ｂ−１）の前記重量パーセントは、（ａ−１）、（ａ−２）、（ａ−３）、（ｂ−１）、（ｂ−２）、および（ｂ−３）の総重量に基づいている、工程と
を含む方法。
【請求項２】
前記第１の溶融ブレンドにおいて、前記１種以上のアイオノマーポリマーまたは１種以上のアイオノマーポリマーと酸コポリマーとの組み合わせは、Ｃ3〜Ｃ8カルボン酸反復単位を有しており、各アイオノマーおよび酸コポリマーは：
成分（ａ−１）、（ａ−２）および（ａ−３）の重量に基づく重量パーセントＷ；
各アイオノマーポリマーまたは酸コポリマーの重量に基づくＣ3〜Ｃ8カルボン酸反復単位の重量分率Ｚ；ならびに
０〜１．０の任意の値に等しい中和率Ｎ
を有しており、
前記中和率Ｎは、前記アイオノマーおよび酸コポリマー中の全カルボン酸反復単位に基づくアルカリ金属塩として中和された前記カルボン酸反復単位のモル分率であり；そして前記第１の溶融ブレンドは、４〜約１４のアルカリカルボン酸塩ファクターＡＣＦを有しており；前記ＡＣＦは、式：
ＡＣＦ＝Σa-i［（Ｗ・Ｚ・Ｎ）a-i（Ｗ・Ｎ）a-i・１００／Σa-i（Ｗ）a-i］
によって定義されるものである、請求項１に記載の方法。
【請求項３】
前記第１の成分を溶融ブレンドする工程はグループＢポリマー強化剤を含まないことを条件とする、請求項１に記載の方法。
【請求項４】
請求項１に記載の第２の溶融ブレンドを含む成形品。
【手続補正２】
【補正対象書類名】明細書
【補正対象項目名】０１１０
【補正方法】変更
【補正の内容】
【０１１０】
【表１】
2013509494.tif 000001
本出願は、特許請求の範囲に記載の発明を含め、以下の発明を包含する。
（１）  （Ａ）
（ａ−１）ポリ（トリメチレンテレフタレート）ホモポリマーまたはコポリマー樹脂；
（ａ−２）０．１〜４重量％の１種以上のアイオノマーポリマーまたは１種以上のアイオノマーポリマーと酸コポリマーとの組み合わせ；ならびに
（ａ−３）任意選択で、０．１〜２０重量パーセントの、前記（ａ−１）以外の熱可塑性ポリマー、滑剤、流れ調整剤、可塑剤、熱安定剤、酸化防止剤、染料、顔料、およびＵＶ安定剤からなる群より選択される１種以上の有機添加剤
を含む第１の成分を溶融ブレンドして第１の溶融ブレンドを供給する工程であって、（ａ−２）および（ａ−３）の前記重量パーセントは、（ａ−１）、（ａ−２）および（ａ−３）の総重量に基づいている、工程と、
（Ｂ）
ｂ−１）約０．５〜約５重量パーセントの、式Ｅ／Ｘ／Ｙのエチレンコポリマーからなる群より選択される１種以上のグループＢポリマー強化剤
［式中：
Ｅは、エチレンから形成されるラジカルであり；
Ｘは、
ＣＨ2＝ＣＨ（Ｒ1）−Ｃ（Ｏ）−ＯＲ2
（ここで、Ｒ1は、Ｈ、ＣＨ3またはＣ2Ｈ5であり、Ｒ2は、１個〜８個の炭素原子を有するアルキル基である）；
酢酸ビニル；およびそれらの混合物から形成される基からなる群より選択され；
Ｘは、Ｅ／Ｘ／Ｙコポリマーの０〜５０重量％を構成し；
Ｙは、一酸化炭素、二酸化硫黄、アクリロニトリル、無水マレイン酸、マレイン酸ジエステル、（メタ）アクリル酸、マレイン酸、マレイン酸モノエステル、イタコン酸、フマル酸、フマル酸モノエステルおよび以上の各酸の塩、グリシジルアクリレート、グリシジルメタクリレート、ならびにグリシジルビニルエーテルからなる群より選択されるモノマーから形成される１種以上の基であり：Ｙは、前記Ｅ／Ｘ／Ｙコポリマーの０．５〜３５重量％であり、そしてＥは、残りの重量パーセントであり、前記Ｅ／Ｘ／Ｙコポリマーの４０〜９０重量パーセントを構成するものであるが；但し、Ｙは、無水マレイン酸、（メタ）アクリル酸、マレイン酸、マレイン酸モノエステル、イタコン酸、フマル酸、フマル酸モノエステル、以上の各酸の塩、ならびにグリシジルアクリレート、グリシジルメタクリレート、およびグリシジルビニルエーテルからなる群より選択されるモノマーから形成される基を少なくとも１つ含まなければならない］；
ｂ−２）任意選択で、ポリ（トリメチレンテレフタレート）ホモポリマーまたはコポリマー樹脂、アイオノマーポリマーおよび酸コポリマーの群から選択される１種以上の樹脂；
ｂ−３）任意選択で、前記（ａ−１）以外の熱可塑性ポリマー、滑剤、流れ調整剤、可塑剤、熱安定剤、酸化防止剤、染料、顔料、およびＵＶ安定剤からなる群より選択される１種以上の有機添加剤
を含む第２の成分と、前記第１の溶融ブレンドとを溶融ブレンドして第２の溶融ブレンドを供給する工程であって、（ｂ−１）の前記重量パーセントは、（ａ−１）、（ａ−２）、（ａ−３）、（ｂ−１）、（ｂ−２）、および（ｂ−３）の総重量に基づいている、工程と
を含む方法。
（２）  前記第１の溶融ブレンドにおいて、前記１種以上のアイオノマーポリマーまたは１種以上のアイオノマーポリマーと酸コポリマーとの組み合わせは、Ｃ3〜Ｃ8カルボン酸反復単位を有しており、各アイオノマーおよび酸コポリマーは：
成分（ａ−１）、（ａ−２）および（ａ−３）の重量に基づく重量パーセントＷ；
各アイオノマーポリマーまたは酸コポリマーの重量に基づくＣ3〜Ｃ8カルボン酸反復単位の重量分率Ｚ；ならびに
０〜１．０の任意の値に等しい中和率Ｎ
を有しており、
前記中和率Ｎは、前記アイオノマーおよび酸コポリマー中の全カルボン酸反復単位に基づくアルカリ金属塩として中和された前記カルボン酸反復単位のモル分率であり；そして前記第１の溶融ブレンドは、４〜約１４のアルカリカルボン酸塩ファクターＡＣＦを有しており；前記ＡＣＦは、式：
ＡＣＦ＝Σa-i［（Ｗ・Ｚ・Ｎ）a-i（Ｗ・Ｎ）a-i・１００／Σa-i（Ｗ）a-i］
によって定義されるものである、（１）に記載の方法。
（３）  前記第１の成分を溶融ブレンドする工程はグループＢポリマー強化剤を含まないことを条件とする、（１）に記載の方法。
（４）  前記第２の溶融ブレンドが、メルトクエンチした試料から１０℃／分の走査速度で示差走査熱分析により測定される場合に５Ｊ／ｇ未満の再結晶ピークを示す、（１）に記載の方法。
（５）  前記ポリ（トリメチレンテレフタレート）ホモポリマーまたはコポリマーが、ポリ（トリメチレンテレフタレート）反復単位および末端基を含み、前記ポリ（トリメチレンテレフタレートホモポリマーまたはコポリマーは、核磁気共鳴分析により測定される場合に、前記ポリ（トリメチレンテレフタレート）反復単位および環状ダイマーの重量に基づき１．１重量％以下の環状ダイマー含有量を有しており；そして前記ポリ（トリメチレンテレフタレート）ホモポリマーまたはコポリマーは、０．８０〜約２．００ｄＬ／ｇの固有粘度を有している、（１）に記載の方法。
（６）  前記１種以上のアイオノマーポリマーが、エチレン／メタクリル酸コポリマーの重量に基づき約５〜２５重量％のメタクリル酸反復単位を有するエチレン／メタクリル酸コポリマーを含む、（１）に記載の方法。
（７）  前記１種以上のグループＢポリマー強化剤が、Ｙがグリシジルアクリレート、グリシジルメタクリレート、およびグリシジルビニルエーテルを含む、前記式Ｅ／Ｘ／Ｙのエチレンコポリマーからなる群より選択される、（１）に記載の方法。
（８）  （１）に記載の第２の溶融ブレンドを含む成形品。